【手続補正書】
【提出日】平成20年9月11日(2008.9.11)
【手続補正１】
【補正対象書類名】特許請求の範囲
【補正対象項目名】全文
【補正方法】変更
【補正の内容】
【特許請求の範囲】
【請求項１】
下記式（Ｉ）
【化１】
2007055993.tif 000001
（式中、Ｒ1は炭素数が１〜１０である直鎖または分岐の飽和脂肪族基を示し、Ｒ2は水素原子またはメチル基を示し、Ｒ3は炭素数が０〜５である直鎖または分岐のアルキレン基
を示し、Ｒ4は水素原子、炭素数が１〜６である直鎖または分岐のアルキル基、またはア
リール基を示す。）で表されるエチレン性不飽和基含有イソシアネート化合物。
【請求項２】
下記式（ＩＩ）
【化２】
2007055993.tif 000002
（式中、Ｒ2は水素原子またはメチル基を示す。）で表されることを特徴とする請求項１
に記載のエチレン性不飽和基含有イソシアネート化合物。
【請求項３】
下記式（ＩＩＩ）
【化３】
2007055993.tif 000003
（式中、Ｒ2は水素原子またはメチル基を示す。）で表されることを特徴とする請求項１
に記載のエチレン性不飽和基含有イソシアネート化合物。
【請求項４】
下記式（ＩＶ）
【化４】
2007055993.tif 000004
（式中、Ｒ2は水素原子またはメチル基を示す。）で表されることを特徴とする請求項１
に記載のエチレン性不飽和基含有イソシアネート化合物。
【請求項５】
下記式（Ｖ）
【化５】
2007055993.tif 000005
（式中、Ｒ1は炭素数が１〜１０である直鎖または分岐の飽和脂肪族基を示す。）で表さ
れるジヒドロキシアミン化合物と、硫酸、硝酸、塩酸、炭酸、およびリン酸からなる群から選ばれる少なくとも一種の鉱酸とから下記式（ＶＩ）
【化６】
2007055993.tif 000006
（式中、Ｒ1は上記と同義であり、Ｘ1はＨ2ＳＯ4、ＨＮＯ3、ＨＣｌ、Ｈ2ＣＯ3、または
Ｈ3ＰＯ4を示す。）で表されるジヒドロキシアミン塩化合物を得る工程と、
前記ジヒドロキシアミン塩化合物と、下記式（ＶＩＩ）
【化７】
2007055993.tif 000007
（式中、Ｒ2は水素原子またはメチル基を示し、Ｒ3は炭素数が０〜５である直鎖または分岐のアルキレン基を示し、Ｒ4は水素原子、炭素数が１〜６である直鎖または分岐のアル
キル基、またはアリール基を示し、Ｙ1は水酸基、塩素原子、またはＲ6Ｏ−（Ｒ6は炭素
数が１〜６であるアルキル基を示す。）を示す。）で表される化合物とから、下記式（ＶＩＩＩ）
【化８】
2007055993.tif 000008
（式中、Ｒ1〜Ｒ4およびＸ1は上記と同義である。）で表されるエステル化合物を得る工
程と、
前記エステル化合物と、一般式（ＩＸ）
【化９】
2007055993.tif 000009
（式中、Ｚ1およびＺ2はそれぞれ独立に、塩素原子、臭素原子、Ｒ7Ｏ−（Ｒ7は炭素数が１〜６である直鎖または分岐のアルキル基、炭素数が１〜６である直鎖または分岐のアルケニル基、または置換基を有していてもよいアリール基を示す。）、イミダゾール類の残基、またはピラゾール類の残基を示す。）で表される化合物とから、下記式（Ｘ）
【化１０】
2007055993.tif 000010
（式中、Ｒ1〜Ｒ4は上記と同義である。）で表されるイソシアネート化合物を得る工程と、
前記イソシアネート化合物を、塩基性窒素化合物の存在下で脱塩化水素することにより、下記式（Ｉ）
【化１１】
2007055993.tif 000011
（式中、Ｒ1〜Ｒ4は上記と同義である。）で表されるエチレン性不飽和基含有イソシアネート化合物を得る工程と、を含むことを特徴とするエチレン性不飽和基含有イソシアネート化合物の製造方法。
【請求項６】
前記各工程における反応を水、アルコール類、エステル類、エーテル類、芳香族系炭化水素類、脂肪族系炭化水素類、およびハロゲン系炭化水素類から選ばれる少なくとも一種の溶媒中で行うことを特徴とする請求項５に記載のエチレン性不飽和基含有イソシアネート化合物の製造方法。
【請求項７】
式（Ｖ）のジヒドロキシアミン化合物と、硫酸、硝酸、塩酸、炭酸、およびリン酸からなる群から選ばれる少なくとも一種の鉱酸とを溶媒中で反応させて、式（ＶＩ）のジヒドロキシアミン塩化合物を得た後、反応溶媒を留去し、次いで式（ＶＩＩＩ）のエステル化合物を得る次工程の反応を行うことを特徴とする請求項５または６に記載のエチレン性不飽和基含有イソシアネート化合物の製造方法。
【請求項８】
式（Ｘ）のイソシアネート化合物を、塩基性窒素化合物の存在下で脱塩化水素することにより、式（Ｉ）のエチレン性不飽和基含有イソシアネート化合物を得る工程における反応温度が、０℃〜１５０℃であることを特徴とする請求項５または６に記載のエチレン性不飽和基含有イソシアネート化合物の製造方法。
【請求項９】
下記式（Ｖ）
【化１２】
2007055993.tif 000012
（式中、Ｒ1は炭素数が１〜１０である直鎖または分岐の飽和脂肪族基を示す。）で表さ
れるジヒドロキシアミン化合物と、硫酸、硝酸、塩酸、炭酸、およびリン酸からなる群から選ばれる少なくとも一種の鉱酸とから下記式（ＶＩ）
【化１３】
2007055993.tif 000013
（式中、Ｒ1は上記と同義であり、Ｘ1はＨ2ＳＯ4、ＨＮＯ3、ＨＣｌ、Ｈ2ＣＯ3、または
Ｈ3ＰＯ4を示す。）で表されるジヒドロキシアミン塩化合物を得る工程と、
前記ジヒドロキシアミン塩化合物と、下記式（ＸＩ）
【化１４】
2007055993.tif 000014
（式中、Ｒ3は炭素数が０〜５である直鎖または分岐のアルキレン基を示し、Ｒ4は水素原子、炭素数が１〜６である直鎖または分岐のアルキル基、またはアリール基を示し、Ｙ1
は水酸基、塩素原子、またはＲ6Ｏ−（Ｒ6は炭素数が１〜６であるアルキル基を示す。）を示す。）で表される化合物とから、下記式（ＸＩＩ）
【化１５】
2007055993.tif 000015
（式中、Ｒ1、Ｒ3、Ｒ4およびＸ1は上記と同義である。）で表されるエステル化合物を得る工程と、
前記エステル化合物と、一般式（ＩＸ）
【化１６】
2007055993.tif 000016
（式中、Ｚ1およびＺ2はそれぞれ独立に、塩素原子、臭素原子、Ｒ7Ｏ−（Ｒ7は炭素数が１〜６である直鎖または分岐のアルキル基、炭素数が１〜６である直鎖または分岐のアルケニル基、または置換基を有していてもよいアリール基を示す。）、イミダゾール類の残基、またはピラゾール類の残基を示す。）で表される化合物とから、下記式（ＸＩＩＩ）
【化１７】
2007055993.tif 000017
（式中、Ｒ1、Ｒ3、およびＲ4は上記と同義である。）で表されるエチレン性不飽和基含
有イソシアネート化合物を得る工程と、を含むことを特徴とするエチレン性不飽和基含有イソシアネート化合物の製造方法。
【請求項１０】
前記各工程における反応を水、アルコール類、エステル類、エーテル類、芳香族系炭化水素類、脂肪族系炭化水素類、およびハロゲン系炭化水素類から選ばれる少なくとも一種の溶媒中で行うことを特徴とする請求項９に記載のエチレン性不飽和基含有イソシアネート化合物の製造方法。
【請求項１１】
式（Ｖ）のジヒドロキシアミン化合物と、硫酸、硝酸、塩酸、炭酸、およびリン酸からなる群から選ばれる少なくとも一種の鉱酸とを溶媒中で反応させて、式（ＶＩ）のジヒドロキシアミン塩化合物を得た後、反応溶媒を留去し、次いで式（ＸＩＩ）のエステル化合物を得る次工程の反応を行うことを特徴とする請求項９または１０に記載のエチレン性不飽和基含有イソシアネート化合物の製造方法。
【請求項１２】
下記式（Ｉａ）
【化１８】
2007055993.tif 000018
（式中、Ｒ1は炭素数が１〜１０である直鎖または分岐の飽和脂肪族基を示し、Ｒ2は水素原子またはメチル基を示し、Ｒ3は炭素数が０〜５である直鎖または分岐のアルキレン基
を示し、Ｒ4は水素原子、炭素数が１〜６である直鎖または分岐のアルキル基、またはア
リール基を示し、Ｒ5はエーテル基、チオエーテル基、またはＮＨ基を示し、Ｘは脂肪族
基、芳香族基、または複素環基を示し、ｎは１〜４の整数を示す。）で表わされる反応性モノマー。
【請求項１３】
下記式（ＩＩａ）
【化１９】
2007055993.tif 000019
（式中、Ｒ2、Ｒ5、およびＸは上記と同義である。）で表されることを特徴とする請求項１２に記載の反応性モノマー。
【請求項１４】
下記式（ＩＩＩａ）
【化２０】
2007055993.tif 000020
（式中、Ｒ2、Ｒ5、およびＸは上記と同義である。）で表されることを特徴とする請求項１２に記載の反応性モノマー。
【請求項１５】
下記式（ＩＶａ）
【化２１】
2007055993.tif 000021
（式中、Ｒ2、Ｒ5、およびＸは上記と同義である。）で表されることを特徴とする請求項１２に記載の反応性モノマー。
【請求項１６】
式（Ｉａ）のＲ5がエーテル基であり、Ｘがフッ素を含有する基であり、ｎ＝１〜２で
あることを特徴とする請求項１２〜１５のいずれかに記載の反応性モノマー。
【請求項１７】
式（Ｉａ）のＲ5がエーテル基であり、Ｘがフルオレン骨格を有する基であり、ｎ＝２
であることを特徴とする請求項１２〜１５のいずれかに記載の反応性モノマー。
【請求項１８】
式（Ｉａ）のＲ5がＮＨ基であり、Ｘがフッ素を含有する基であり、ｎ＝１であること
を特徴とする請求項１２〜１５のいずれかに記載の反応性モノマー。
【請求項１９】
式（Ｉａ）のＲ5がＮＨ基であり、Ｘがアルキル基、キシリレン基、またはノルボルナ
ン基であり、ｎ＝２であることを特徴とする請求項１２〜１５のいずれかに記載の反応性モノマー。
【請求項２０】
式（Ｉａ）のＸ−Ｒ5が、ｍ−キシリレンジアミンの残基、または２，３，５，６−テ
トラフルオロ−１，４−キシリレンジアミンの残基であるか、あるいは、Ｘが下記式（ＸＶＩＩ）
【化２３】
2007055993.tif 000022
で表わされることを特徴とする請求項１９に記載の反応性モノマー。
【請求項２１】
式（Ｉａ）のＲ5がチオエーテル基であり、Ｘが直鎖または分岐の飽和脂肪族基、また
はフェニル基であることを特徴とする請求項１２〜１５のいずれかに記載の反応性モノマー。
【請求項２２】
下記式（Ｉ）
【化２４】
2007055993.tif 000023
（式中、Ｒ1は炭素数が１〜１０である直鎖または分岐の飽和脂肪族基を示し、Ｒ2は水素原子またはメチル基を示し、Ｒ3は炭素数が０〜５である直鎖または分岐のアルキレン基
を示し、Ｒ4は水素原子、炭素数が１〜６である直鎖または分岐のアルキル基、またはア
リール基を示す。）で表されるエチレン性不飽和基含有イソシアネート化合物と、活性水素をもつ官能基が結合した繰り返し単位を有するポリマー化合物とを反応させることを特徴とする反応性（メタ）アクリレートポリマーの製造方法。
【請求項２３】
前記ポリマー化合物が、繰り返し単位を有するポリヒドロキシ化合物であることを特徴とする請求項２２に記載の反応性（メタ）アクリレートポリマーの製造方法。
【請求項２４】
前記エチレン性不飽和基含有イソシアネート化合物が、下記式（ＩＩ）
【化２５】
2007055993.tif 000024
（式中、Ｒ2は水素原子またはメチル基を示す。）で表わされることを特徴とする請求項
２２または２３に記載の反応性（メタ）アクリレートポリマーの製造方法。
【請求項２５】
前記エチレン性不飽和基含有イソシアネート化合物が、下記式（ＩＩＩ）
【化２６】
2007055993.tif 000025
（式中、Ｒ2は水素原子またはメチル基を示す。）で表わされることを特徴とする請求項
２２または２３に記載の反応性（メタ）アクリレートポリマーの製造方法。
【請求項２６】
下記式（Ｉ）
【化２７】
2007055993.tif 000026
（式中、Ｒ1は炭素数が１〜１０である直鎖または分岐の飽和脂肪族基を示し、Ｒ2は水素原子またはメチル基を示し、Ｒ3は炭素数が０〜５である直鎖または分岐のアルキレン基
を示し、Ｒ4は水素原子、炭素数が１〜６である直鎖または分岐のアルキル基、またはア
リール基を示す。）で表されるエチレン性不飽和基含有イソシアネート化合物と、活性水素をもつ官能基が結合した繰り返し単位を有するポリマー化合物とを反応させて得られた反応性（メタ）アクリレートポリマー。
【請求項２７】
前記ポリマー化合物が、繰り返し単位を有するポリヒドロキシ化合物であることを特徴とする請求項２６に記載の反応性（メタ）アクリレートポリマー。
【請求項２８】
前記エチレン性不飽和基含有イソシアネート化合物が、下記式（ＩＩ）
【化２８】
2007055993.tif 000027
（式中、Ｒ2は水素原子またはメチル基を示す。）で表わされることを特徴とする請求項
２６または２７に記載の反応性（メタ）アクリレートポリマー。
【請求項２９】
前記エチレン性不飽和基含有イソシアネート化合物が、下記式（ＩＩＩ）
【化２９】
2007055993.tif 000028
（式中、Ｒ2は水素原子またはメチル基を示す。）で表わされることを特徴とする請求項
２６または２７に記載の反応性（メタ）アクリレートポリマー。
【請求項３０】
請求項１２〜２１のいずれかに記載の反応性モノマーと、重合開始剤と、を含有することを特徴とする硬化性組成物。
【請求項３１】
請求項３０に記載の硬化性組成物を硬化することにより形成された硬化物。
【請求項３２】
請求項２７〜２９のいずれかに記載の反応性（メタ）アクリレートポリマー（Ａ）と、顔料（Ｂ）と、を含有することを特徴とする硬化性組成物。
【請求項３３】
光重合開始剤（Ｄ）を含有することを特徴とする請求項３２に記載の硬化性組成物。
【請求項３４】
エチレン性不飽和モノマー（Ｆ）を含有することを特徴とする請求項３３に記載の硬化性組成物。
【請求項３５】
１０〜４０質量％の反応性（メタ）アクリレートポリマー（Ａ）と、２５〜６０質量％の顔料（Ｂ）と、２〜２５質量％の光重合開始剤（Ｄ）と、５〜２０質量％のエチレン性不飽和モノマー（Ｆ）と、有機溶剤（Ｇ）と、を含有することを特徴とする請求項３４に記載の硬化性組成物。
【請求項３６】
１０〜４０質量％の反応性（メタ）アクリレートポリマー（Ａ）と、２５〜６０質量％の顔料（Ｂ）と、２〜２０質量％の光重合開始剤（Ｄ）と、５〜２０質量％のエチレン性不飽和モノマー（Ｆ）と、有機溶剤（Ｇ）と、２〜２０質量％の多官能チオール（Ｈ）と、を含有することを特徴とする請求項３４に記載の硬化性組成物。
【請求項３７】
カラーフィルタを形成するために用いられることを特徴とする請求項３４〜３６のいず
れかに記載の硬化性組成物。
【請求項３８】
顔料（Ｂ）が、カーボンブラックであることを特徴とする請求項３７に記載の硬化性組成物。
【請求項３９】
請求項２７〜２９のいずれかに記載の反応性（メタ）アクリレートポリマー（Ａ）と、熱硬化性ポリマー（Ｃ）と、光重合開始剤（Ｄ）と、熱重合触媒（Ｅ）と、を含有することを特徴とする硬化性組成物。
【請求項４０】
ソルダーレジストとして用いられることを特徴とする請求項３９に記載の硬化性組成物。
【請求項４１】
請求項４０に記載の硬化性組成物を用いて形成された絶縁保護被膜。
【請求項４２】
請求項４１に記載の絶縁保護被膜を有するプリント配線基板。
【手続補正２】
【補正対象書類名】明細書
【補正対象項目名】００４２
【補正方法】削除
【補正の内容】
【手続補正３】
【補正対象書類名】明細書
【補正対象項目名】００４３
【補正方法】変更
【補正の内容】
【００４３】
[２] 下記式（ＩＩ）
【手続補正４】
【補正対象書類名】明細書
【補正対象項目名】００４５
【補正方法】変更
【補正の内容】
【００４５】
（式中、Ｒ2は水素原子またはメチル基を示す。）で表されることを特徴とする[１]に記
載のエチレン性不飽和基含有イソシアネート化合物。
[３] 下記式（ＩＩＩ）
【手続補正５】
【補正対象書類名】明細書
【補正対象項目名】００４７
【補正方法】変更
【補正の内容】
【００４７】
（式中、Ｒ2は水素原子またはメチル基を示す。）で表されることを特徴とする[１]に記
載のエチレン性不飽和基含有イソシアネート化合物。
[４] 下記式（ＩＶ）
【手続補正６】
【補正対象書類名】明細書
【補正対象項目名】００４９
【補正方法】変更
【補正の内容】
【００４９】
（式中、Ｒ2は水素原子またはメチル基を示す。）で表されることを特徴とする[１]に記
載のエチレン性不飽和基含有イソシアネート化合物。
[５] 下記式（Ｖ）
【手続補正７】
【補正対象書類名】明細書
【補正対象項目名】００５１
【補正方法】変更
【補正の内容】
【００５１】
（式中、Ｒ1は炭素数が１〜１０である直鎖または分岐の飽和脂肪族基を示す。）で表さ
れるジヒドロキシアミン化合物と、硫酸、硝酸、塩酸、炭酸、およびリン酸からなる群から選ばれる少なくとも一種の鉱酸とから下記式（ＶＩ）
【手続補正８】
【補正対象書類名】明細書
【補正対象項目名】００５３
【補正方法】変更
【補正の内容】
【００５３】
（式中、Ｒ1は上記と同義であり、Ｘ1はＨ2ＳＯ4、ＨＮＯ3、ＨＣｌ、Ｈ2ＣＯ3、または
Ｈ3ＰＯ4を示す。）で表されるジヒドロキシアミン塩化合物を得る工程と、
前記ジヒドロキシアミン塩化合物と、下記式（ＶＩＩ）
【手続補正９】
【補正対象書類名】明細書
【補正対象項目名】００６４
【補正方法】削除
【補正の内容】
【手続補正１０】
【補正対象書類名】明細書
【補正対象項目名】００６５
【補正方法】変更
【補正の内容】
【００６５】
[６] 前記各工程における反応を水、アルコール類、エステル類、エーテル類、芳香族
系炭化水素類、脂肪族系炭化水素類、およびハロゲン系炭化水素類から選ばれる少なくとも一種の溶媒中で行うことを特徴とする[５]に記載のエチレン性不飽和基含有イソシアネート化合物の製造方法。
【手続補正１１】
【補正対象書類名】明細書
【補正対象項目名】００６６
【補正方法】削除
【補正の内容】
【手続補正１２】
【補正対象書類名】明細書
【補正対象項目名】００６７
【補正方法】変更
【補正の内容】
【００６７】
[７] 式（Ｖ）のジヒドロキシアミン化合物と、鉱酸とを溶媒中で反応させて、式（Ｖ
Ｉ）のジヒドロキシアミン鉱酸塩化合物を得た後、反応溶媒を留去し、次いで式（ＶＩＩＩ）のエステル化合物を得る次工程の反応を行うことを特徴とする[５]または[６]に記載のエチレン性不飽和基含有イソシアネート化合物の製造方法。
【手続補正１３】
【補正対象書類名】明細書
【補正対象項目名】００６８
【補正方法】変更
【補正の内容】
【００６８】
[８] 式（Ｘ）のイソシアネート化合物を、塩基性窒素化合物の存在下で脱塩化水素す
ることにより、式（Ｉ）のエチレン性不飽和基含有イソシアネート化合物を得る工程における反応温度が、０℃〜１５０℃であることを特徴とする[５]または[６] に記載のエチ
レン性不飽和基含有イソシアネート化合物の製造方法。
【手続補正１４】
【補正対象書類名】明細書
【補正対象項目名】００６９
【補正方法】削除
【補正の内容】
【手続補正１５】
【補正対象書類名】明細書
【補正対象項目名】００７０
【補正方法】変更
【補正の内容】
【００７０】
[９] 下記式（Ｖ）
【手続補正１６】
【補正対象書類名】明細書
【補正対象項目名】００７２
【補正方法】変更
【補正の内容】
【００７２】
（式中、Ｒ1は炭素数が１〜１０である直鎖または分岐の飽和脂肪族基を示す。）で表さ
れるジヒドロキシアミン化合物と、硫酸、硝酸、塩酸、炭酸、およびリン酸からなる群から選ばれる少なくとも一種の鉱酸とから下記式（ＶＩ）
【手続補正１７】
【補正対象書類名】明細書
【補正対象項目名】００７４
【補正方法】変更
【補正の内容】
【００７４】
（式中、Ｒ1は上記と同義であり、Ｘ1はＨ2ＳＯ4、ＨＮＯ3、ＨＣｌ、Ｈ2ＣＯ3、または
Ｈ3ＰＯ4を示す。）で表されるジヒドロキシアミン塩化合物を得る工程と、
前記ジヒドロキシアミン塩化合物と、下記式（ＸＩ）
【手続補正１８】
【補正対象書類名】明細書
【補正対象項目名】００８３
【補正方法】削除
【補正の内容】
【手続補正１９】
【補正対象書類名】明細書
【補正対象項目名】００８４
【補正方法】変更
【補正の内容】
【００８４】
[１０] 前記各工程における反応を水、アルコール類、エステル類、エーテル類、芳香
族系炭化水素類、脂肪族系炭化水素類、およびハロゲン系炭化水素類から選ばれる少なくとも一種の溶媒中で行うことを特徴とする[９]に記載のエチレン性不飽和基含有イソシアネート化合物の製造方法。
【手続補正２０】
【補正対象書類名】明細書
【補正対象項目名】００８５
【補正方法】削除
【補正の内容】
【手続補正２１】
【補正対象書類名】明細書
【補正対象項目名】００８６
【補正方法】変更
【補正の内容】
【００８６】
[１１] 式（Ｖ）のジヒドロキシアミン化合物と、鉱酸とを溶媒中で反応させて、式（
ＶＩ）のジヒドロキシアミン鉱酸塩化合物を得た後、反応溶媒を留去し、次いで式（ＸＩＩ）のエステル化合物を得る次工程の反応を行うことを特徴とする[９]または[１０]に記載のエチレン性不飽和基含有イソシアネート化合物の製造方法。
【手続補正２２】
【補正対象書類名】明細書
【補正対象項目名】００８７
【補正方法】変更
【補正の内容】
【００８７】
[１２] 下記式（Ｉａ）
【手続補正２３】
【補正対象書類名】明細書
【補正対象項目名】００９０
【補正方法】変更
【補正の内容】
【００９０】
[１３] 下記式（ＩＩａ）
【手続補正２４】
【補正対象書類名】明細書
【補正対象項目名】００９２
【補正方法】変更
【補正の内容】
【００９２】
（式中、Ｒ2、Ｒ5、およびＸは上記と同義である。）で表されることを特徴とする[１２]に記載の反応性モノマー。
[１４] 下記式（ＩＩＩａ）
【手続補正２５】
【補正対象書類名】明細書
【補正対象項目名】００９４
【補正方法】変更
【補正の内容】
【００９４】
（式中、Ｒ2、Ｒ5、およびＸは上記と同義である。）で表されることを特徴とする[１２]に記載の反応性モノマー。
[１５] 下記式（ＩＶａ）
【手続補正２６】
【補正対象書類名】明細書
【補正対象項目名】００９６
【補正方法】変更
【補正の内容】
【００９６】
（式中、Ｒ2、Ｒ5、およびＸは上記と同義である。）で表されることを特徴とする[１２]に記載の反応性モノマー。
[１６] 式（Ｉａ）のＲ5がエーテル基であり、Ｘがフッ素を含有する基であり、ｎ＝１であることを特徴とする[１２]〜[１５]のいずれかに記載の反応性モノマー。
【手続補正２７】
【補正対象書類名】明細書
【補正対象項目名】００９７
【補正方法】削除
【補正の内容】
【手続補正２８】
【補正対象書類名】明細書
【補正対象項目名】００９８
【補正方法】変更
【補正の内容】
【００９８】
[１７] 式（Ｉａ）のＲ5がエーテル基であり、Ｘがフルオレン骨格を有する基であり、ｎ＝２であることを特徴とする[１２]〜[１５]のいずれかに記載の反応性モノマー。
【手続補正２９】
【補正対象書類名】明細書
【補正対象項目名】００９９
【補正方法】削除
【補正の内容】
【手続補正３０】
【補正対象書類名】明細書
【補正対象項目名】０１００
【補正方法】削除
【補正の内容】
【手続補正３１】
【補正対象書類名】明細書
【補正対象項目名】０１０１
【補正方法】変更
【補正の内容】
【０１０１】
[１８] 式（Ｉａ）のＲ5がＮＨ基であり、Ｘがフッ素を含有する基であり、ｎ＝１であることを特徴とする[１２]〜[１５]のいずれかに記載の反応性モノマー。
【手続補正３２】
【補正対象書類名】明細書
【補正対象項目名】０１０２
【補正方法】削除
【補正の内容】
【手続補正３３】
【補正対象書類名】明細書
【補正対象項目名】０１０３
【補正方法】変更
【補正の内容】
【０１０３】
[１９] 式（Ｉａ）のＲ5がＮＨ基であり、Ｘがアルキル基、キシリレン基、またはノルボルナン基であり、ｎ＝２であることを特徴とする[１２]〜[１５]のいずれかに記載の反応性モノマー。
【手続補正３４】
【補正対象書類名】明細書
【補正対象項目名】０１０４
【補正方法】変更
【補正の内容】
【０１０４】
[２０] 式（Ｉａ）のＸ−Ｒ5が、ｍ−キシリレンジアミンの残基、または２，３，５，６−テトラフルオロ−１，４−キシリレンジアミンの残基であるか、あるいは、Ｘが下記式（ＸＶＩＩ）
【手続補正３５】
【補正対象書類名】明細書
【補正対象項目名】０１０６
【補正方法】変更
【補正の内容】
【０１０６】
で表わされることを特徴とする[１９]に記載の反応性モノマー。
[２１] 式（Ｉａ）のＲ5がチオエーテル基であり、Ｘが直鎖または分岐の飽和脂肪族基
、またはフェニル基であることを特徴とする[１２]〜[１５]のいずれかに記載の反応性モノマー。
【手続補正３６】
【補正対象書類名】明細書
【補正対象項目名】０１０７
【補正方法】変更
【補正の内容】
【０１０７】
[２２] 下記式（Ｉ）
【手続補正３７】
【補正対象書類名】明細書
【補正対象項目名】０１０９
【補正方法】変更
【補正の内容】
【０１０９】
[２３] 前記ポリマー化合物が、繰り返し単位を有するポリヒドロキシ化合物であるこ
とを特徴とする[２２]に記載の反応性（メタ）アクリレートポリマーの製造方法。
【手続補正３８】
【補正対象書類名】明細書
【補正対象項目名】０１１０
【補正方法】変更
【補正の内容】
【０１１０】
[２４] 前記エチレン性不飽和基含有イソシアネート化合物が、下記式（ＩＩ）
【手続補正３９】
【補正対象書類名】明細書
【補正対象項目名】０１１１
【補正方法】変更
【補正の内容】
【０１１１】
【化５４】
2007055993.tif 000029
（式中、Ｒ2は水素原子またはメチル基を示す。）で表わされることを特徴とする[２２]
または[２３]に記載の反応性（メタ）アクリレートポリマーの製造方法。
[２５] 前記エチレン性不飽和基含有イソシアネート化合物が、下記式（ＩＩＩ）
【手続補正４０】
【補正対象書類名】明細書
【補正対象項目名】０１１２
【補正方法】変更
【補正の内容】
【０１１２】
【化５５】
2007055993.tif 000030
（式中、Ｒ2は水素原子またはメチル基を示す。）で表わされることを特徴とする[２２]
または[２３]に記載の反応性（メタ）アクリレートポリマーの製造方法。
【手続補正４１】
【補正対象書類名】明細書
【補正対象項目名】０１１３
【補正方法】削除
【補正の内容】
【手続補正４２】
【補正対象書類名】明細書
【補正対象項目名】０１１４
【補正方法】変更
【補正の内容】
【０１１４】
[２６] 下記式（Ｉ）
【手続補正４３】
【補正対象書類名】明細書
【補正対象項目名】０１１６
【補正方法】変更
【補正の内容】
【０１１６】
[２７] 前記ポリマー化合物が、繰り返し単位を有するポリヒドロキシ化合物であるこ
とを特徴とする[２６]に記載の反応性（メタ）アクリレートポリマー。
[２８] 前記エチレン性不飽和基含有イソシアネート化合物が、下記式（ＩＩ）
【手続補正４４】
【補正対象書類名】明細書
【補正対象項目名】０１１７
【補正方法】変更
【補正の内容】
【０１１７】
【化５７】
2007055993.tif 000031
で表わされることを特徴とする［２６］または［２７］に記載の反応性（メタ）アクリレートポリマー。
[２９] 前記エチレン性不飽和基含有イソシアネート化合物が、下記式（ＩＩＩ）
【手続補正４５】
【補正対象書類名】明細書
【補正対象項目名】０１１８
【補正方法】変更
【補正の内容】
【０１１８】
【化５８】
2007055993.tif 000032
で表わされることを特徴とする［２６］または［２７］に記載の反応性（メタ）アクリレートポリマー。
【手続補正４６】
【補正対象書類名】明細書
【補正対象項目名】０１１９
【補正方法】変更
【補正の内容】
【０１１９】
[３０] [１２]〜[２１]のいずれかに記載の反応性モノマーと、重合開始剤と、を含有
することを特徴とする硬化性組成物。
[３１] [３０]に記載の硬化性組成物を硬化することにより形成された硬化物。
【手続補正４７】
【補正対象書類名】明細書
【補正対象項目名】０１２０
【補正方法】変更
【補正の内容】
【０１２０】
[３２] [２７]〜[２９]のいずれかに記載の反応性（メタ）アクリレートポリマー（Ａ
）と、顔料（Ｂ）と、を含有することを特徴とする硬化性組成物。
[３３] 光重合開始剤（Ｄ）を含有することを特徴とする[３２]に記載の硬化性組成物
。
[３４] エチレン性不飽和モノマー（Ｆ）を含有することを特徴とする[３３]に記載の
硬化性組成物。
【手続補正４８】
【補正対象書類名】明細書
【補正対象項目名】０１２１
【補正方法】変更
【補正の内容】
【０１２１】
[３５] １０〜４０質量％の反応性（メタ）アクリレートポリマー（Ａ）と、２５〜６
０質量％の顔料（Ｂ）と、２〜２５質量％の光重合開始剤（Ｄ）と、５〜２０質量％のエチレン性不飽和モノマー（Ｆ）と、有機溶剤（Ｇ）と、を含有することを特徴とする[３
４]に記載の硬化性組成物。
【手続補正４９】
【補正対象書類名】明細書
【補正対象項目名】０１２２
【補正方法】変更
【補正の内容】
【０１２２】
[３６] １０〜４０質量％の反応性（メタ）アクリレートポリマー（Ａ）と、２５〜６
０質量％の顔料（Ｂ）と、２〜２０質量％の光重合開始剤（Ｄ）と、５〜２０質量％のエチレン性不飽和モノマー（Ｆ）と、有機溶剤（Ｇ）と、２〜２０質量％の多官能チオール（Ｈ）と、を含有することを特徴とする[３４]に記載の硬化性組成物。
【手続補正５０】
【補正対象書類名】明細書
【補正対象項目名】０１２３
【補正方法】変更
【補正の内容】
【０１２３】
[３７] カラーフィルタを形成するために用いられることを特徴とする[３４]〜  [３６]のいずれかに記載の硬化性組成物。
[３８] 顔料（Ｂ）が、カーボンブラックであることを特徴とする[３７]に記載の硬化
性組成物。
【手続補正５１】
【補正対象書類名】明細書
【補正対象項目名】０１２４
【補正方法】変更
【補正の内容】
【０１２４】
[３９] [２７]〜[２９]のいずれかに記載の反応性（メタ）アクリレートポリマー（Ａ
）と、熱硬化性ポリマー（Ｃ）と、光重合開始剤（Ｄ）と、熱重合触媒（Ｅ）と、を含有することを特徴とする硬化性組成物。
【手続補正５２】
【補正対象書類名】明細書
【補正対象項目名】０１２５
【補正方法】変更
【補正の内容】
【０１２５】
[４０] ソルダーレジストとして用いられることを特徴とする[３９]に記載の硬化性組
成物。
[４１] [４０]に記載の硬化性組成物を用いて形成された絶縁保護被膜。
【手続補正５３】
【補正対象書類名】明細書
【補正対象項目名】０１２６
【補正方法】変更
【補正の内容】
【０１２６】
[４２] [４１]に記載の絶縁保護被膜を有するプリント配線基板。